(57)【要約】【課題】耐熱性、密着性、引出し性、カット性を改善した家庭用ラップフィルムを提供する。【解決手段】メルトインデックスが１０〜２５ｇ／１０minのホモポリプロピレン樹脂１００質量部に、石油樹脂、ロジン、テルペン樹脂、クマロン樹脂、クマロン−インデン樹脂及びそれらの誘導体から選ばれた１種又は２種以上の樹脂３〜１５質量部、並びに融点１０℃未満の１価又は多価アルコールのエステル０．５〜１０質量％を配合した樹脂組成物を、Ｔダイから押出成形してなる単層の家庭用ラップフィルムである。この樹脂組成物に、更に、造核剤を配合してもよい。前記の多価アルコールのエステルは、トリグリセリドが好ましい。また、前記の家庭用ラップフィルムは、ロール状捲回物にして、切断刃を備えた箱内に収納するのが好ましい。【選択図】なし【特許請求の範囲】
【請求項１】
メルトインデックスが１０〜２５ｇ／１０minのホモポリプロピレン樹脂１００質量部に、石油樹脂、ロジン、テルペン樹脂、クマロン樹脂、クマロン−インデン樹脂及びそれらの誘導体から選ばれた１種又は２種以上の樹脂３〜１５質量部、並びに融点１０℃未満の１価又は多価アルコールのエステル０．５〜１０質量％を配合した樹脂組成物を、Ｔダイから押出成形してなる単層の家庭用ラップフィルム。
【請求項２】
更に、造核剤を配合した樹脂組成物をＴダイから押出成形してなる請求項１記載の単層の家庭用ラップフィルム。
【請求項３】
多価アルコールのエステルがトリグリセリドである請求項１又は２記載の単層の家庭用ラップフィルム。
【請求項４】
請求項１〜３のいずれかに記載の単層の家庭用ラップフィルムのロール状捲回物を、切断刃を備えた箱内に収納してなる家庭用ラップフィルム。
【発明の詳細な説明】
【技術分野】
【０００１】
本発明は、食品の包装や覆いに用いる家庭用ラップフィルムに関する。
【背景技術】
【０００２】
家庭用ラップフィルムには、その用途上種々の性能が要求される。すなわち、包装したときにフィルム同士及び容器に良く密着すること（密着性）、透明性、光沢性が良いこと（透明性）、ロール状に巻かれたフィルムを、ロールから巻戻して引出すときに引出し易いこと（引出し性）、歯形刃などのカッターで切りやすいこと（カット性）などが要求される。ポリ塩化ビニルフィルムやポリ塩化ビニリデンフィルムは上記の性質を備えており、従来家庭用ラップフィルムには、主に、ポリ塩化ビニルフィルムやポリ塩化ビニリデンフィルムが用いられてきた。
【０００３】
ところが、ポリ塩化ビニルフィルムやポリ塩化ビニリデンフィルムは、廃棄後の焼却時に塩化水素ガスを発生すること、また含有されている可塑剤に環境ホルモン問題があると言われていることなどのため、ポリ塩化ビニルフィルムやポリ塩化ビニリデンフィルムに替えて低密度ポリエチレンフィルムなどのポリエチレン系樹脂フィルムを用いることも行なわれている(特許文献１)。しかし、これらポリエチレン系樹脂フィルムの家庭用ラップフィルムは密着性、引出し性、カット性などを全て十分に満足させるのは難しい。また、ポリエチレン系樹脂は、融点が比較的低いため、耐熱性も十分とはいえない。
【特許文献１】特開２００２−８００５９号公報
【発明の開示】
【発明が解決しようとする課題】
【０００４】
本発明は、上記の事情に鑑みなされたもので、ホモポリプロピレン樹脂を用いた、耐熱性、密着性、引出し性、カット性を改善した単層の家庭用ラップフィルムを提供することを目的とする。
【課題を解決するための手段】
【０００５】
すなわち、本発明は、メルトインデックスが１０〜２５ｇ／１０minのホモポリプロピレン樹脂１００質量部に、石油樹脂、ロジン、テルペン樹脂、クマロン樹脂、クマロン−インデン樹脂及びそれらの誘導体から選ばれた１種又は２種以上の樹脂３〜１５質量部、並びに融点１０℃未満の１価又は多価アルコールのエステル０．５〜１０質量％を配合した樹脂組成物を、Ｔダイから押出成形してなる単層の家庭用ラップフィルムである。この樹脂組成物に、更に、造核剤を配合してもよい。前記の多価アルコールのエステルは、トリグリセリドが好ましい。また、前記の家庭用ラップフィルムは、ロール状捲回物にして、切断刃を備えた箱内に収納するのが好ましい。
【発明の効果】
【０００６】
本発明の家庭用ラップフィルムは、耐熱性に優れている。しかも、容器に被せたときの容器との密着性及びフィルム同士の密着性が良い。そして、ロール状に巻いた捲回物からフィルムを引出すときの引出し性が良い。また、使用時の切断刃によるカット性が良い。したがって、本発明の家庭用ラップフィルムは、側面に切断刃を備えた箱に収納して使用する家庭用のラップフィルムに最適である。
【発明を実施するための最良の形態】
【０００７】
本発明で用いるホモポリプロピレン樹脂は、プロピレン単位のみからなるポリマーである。本発明では、メルトインデックスが１０〜２５ｇ／１０min、好ましくは、１５〜２０ｇ／１０minのホモポリプロピレン樹脂を用いる。メルトインデックス(ＭＩ)は、一定の温度及び圧力で、規定の直径及び長さのオリフィスから押し出される熱可塑性樹脂の流出速度であり、本発明におけるホモポリプロピレン樹脂のメルトインデックスは、ISO 1133 にしたがって測定した値（測定条件：230℃、21.18N）である。
【０００８】
本発明では、家庭用のラップフィルムについて、より耐熱性を向上させるべく、ホモポリプロピレン樹脂を素材にしている。ホモポリプロピレン樹脂をフィルムに成形するには、Ｔダイを用いた押出成形が採用されている。この押出成形では、従来、通常、メルトインデックスが１〜５ｇ／１０minのホモポリプロピレン樹脂が用いられている。ところが、このメルトインデックス１〜５ｇ／１０minのホモポリプロピレン樹脂で製造した家庭用ラップは、使用時のカット性が劣ることが判明した。そこで、カット性を良くするために、種々実験した結果、メルトインデックスが１０ｇ／１０min以上のホモポリプロピレン樹脂を用い、且つ石油樹脂、ロジン、テルペン樹脂、クマロン樹脂、クマロン−インデン樹脂及びそれらの誘導体から選ばれた１種又は２種以上の樹脂を配合することによって、カット性を向上させ得ることを知った。本発明において、ホモポリプロピレン樹脂のメルトインデックスの値は、かかる見地から定めたものである。
【０００９】
本発明では、石油樹脂、ロジン、テルペン樹脂、クマロン樹脂、クマロン−インデン樹脂及びそれらの誘導体から選ばれた１種又は２種以上の樹脂を配合する。石油樹脂としては、芳香族系石油樹脂、脂肪族系石油樹脂、脂環族系石油樹脂が用いられる。これらの樹脂を配合することによって、前記のとおり、ラップフィルムのカット性が向上する。また、これらの樹脂を配合によって、ラップフィルムの密着性を向上させることができる。これらの樹脂の配合量は、ホモポリプロピレン樹脂に対し３〜１５質量％、好ましくは５〜８質量％である。この配合量が３質量％未満ではカット性が十分改善されなく、また密着性の向上が見られない。１５質量％を越えるとブロッキングを起こしやすくなり、透明度も劣り、またロール状捲回物からの引出し性が悪くなる。
【００１０】
本発明で用いる融点１０℃未満の１価又は多価アルコールのエステルについて説明する。従来、多価アルコールの脂肪酸エステルを防曇剤として配合した家庭用ラップフィルムは知られている。本発明においては、融点１０℃未満の１価又は多価アルコールのエステルを用いる。これによって、ホモポリプロピレン樹脂フィルムに密着性を付与できる。また、家庭用ラップフィルムにおいて、フィルムの密着性とロール状捲回物からの引出し性とは相反する性質であるので、密着性を付与すると引出し性が悪くなるが、融点１０℃未満の１価又は多価アルコールのエステルを配合した場合は、密着性は向上するが、引出し性が悪化しない利点がある。
【００１１】
本発明で用いる１価又は多価アルコールのエステルは融点１０℃未満、好ましくは融点−５℃以下、特に好ましくは−２０℃以下のものである。この１価又は多価アルコールのエステルはグリセリドが好ましく、モノグリセリド、ジグリセリドでもよいが、特にトリグリセリドが好ましい。エステルの原料のカルボン酸としては脂肪酸が好適であるが、トリグリセリドの場合に融点を１０℃未満にするためには、長鎖の脂肪酸は好ましくない。好ましい脂肪酸は、飽和脂肪酸の場合は炭素数（カルボン酸の炭素も加えた数）１０以下、不飽和脂肪酸の場合は炭素数１８以下の脂肪酸である。これらの脂肪酸エステルは、例えば、カプロイン酸（炭素数６の飽和脂肪酸）のトリグリセリド（融点−２５℃）、カプリリン酸（炭素数８の飽和脂肪酸）のトリグリセリド（融点−１１℃）、ノナノイン酸（炭素数９の飽和脂肪酸）のトリグリセリド（融点８．７℃）、オレイン酸（炭素数１８の不飽和脂肪酸）のトリグリセリド（融点−４０℃）、炭素数８の飽和脂肪酸と炭素数１０の飽和脂肪酸のトリグリセリド（融点−１５℃）、ソルビタントリオレート（融点−２０℃）などである。ジグリセリド、トリグリセリドの場合、置換される脂肪酸は同一であっても、異なっていてもよい。１価又は多価アルコールのエステルの配合量は、ホモポリプロピレン樹脂に対し０．５〜１０質量％、好ましくは１〜７質量％、特に好ましくは３〜６質量％である。この配合量が０．５質量％未満では密着性が十分改善されず、また１０質量％を越えるとブリードが生じ、フィルム表面にべたつき感が生じる。
【００１２】
また、本発明では、更に必要に応じて、造核剤を配合してもよい。造核剤としては、ソルビタン系の造核剤、リン系の造核剤などが用いられる。造核剤を配合することによって、カット性を改良できる。造核剤の配合量は、ホモポリプロピレン樹脂に対して好ましくは、０．００５〜０．２質量％、より好ましくは０．０８〜０．１５質量％である。
【００１３】
本発明の家庭用ラップフィルムは、ホモポリプロピレン樹脂に、石油樹脂、ロジン、テルペン樹脂、クマロン樹脂、クマロン−インデン樹脂及びそれらの誘導体から選ばれた１種又は２種以上の樹脂、並びに融点１０℃未満の１価又は多価アルコールのエステル、更に必要に応じて造核剤を混合した樹脂組成物を成形したものであるが、その際、常用されている防曇剤、抗菌剤、滑剤などの添加剤を更に配合してもよい。防曇剤としては、常用されている融点１０℃以上のモノ又はジグリセリン脂肪酸エステル、ポリグリセリン脂肪酸エステル、ソルビタン脂肪酸エステル、蔗糖脂肪酸エステル、或はこれらのエチレンオキサイド付加物、ポリオキシアルキレンエーテルなどが用いられる。抗菌剤としては銀系無機抗菌剤などが、滑剤としてはステアリン酸、スエアリルアルコール、ステアリン酸アミド、オレイン酸アミドなどの脂肪酸系滑剤、高級アルコール系滑剤、脂肪酸アミド系滑剤などが用いられる。
【００１４】
本発明の家庭用ラップフィルムの成形は、例えば次のようにする。すなわち、前記した各成分を、Ｖ−ブレンダー、ヘンシェルミキサー、タンブラーブレンダーなどで良く混合し、ニーダー、バンバリミキサーなどで混練し、ペレット化して、Ｔダイを備えた押出し機を用いてフィルムに成形する。Ｔダイを備えた押出し機を用いて成形すると、カット性の良い家庭用ラップフィルムが得られる。フィルムの厚さは８〜２０μｍ、好ましくは１０〜１５μｍである。本発明の家庭用ラップフィルムは、多層にしなくても単層で十分に家庭用ラップフィルムとしての性能を有する。
【００１５】
本発明のラップフィルムは、耐熱性があり、フィルム同士や容器との密着性が良い上に、引出し性、カット性が良いので、ロール状に巻いて、側面に切断刃を備えた箱に収納して使用する家庭用ラップフィルムに最適である。
【００１６】
実施例１〜６、比較例１〜９
表１の実施例１〜６及び比較例１〜９で示す組成割合の樹脂組成物を、Ｔダイを備えた押出し機から押出成形し、厚さ１０μｍのラップフィルムを成形した。
表１において、ホモポリプロピレン樹脂（ＭＩ＝２０）は、メルトインデックスが２０ｇ／１０minのホモポリプロピレン樹脂であり、株式会社プライムポリマー社製の２０００ＧＶを用いた。ホモポリプロピレン樹脂（ＭＩ＝１３）は、メルトインデックスが１３ｇ／１０minのホモポリプロピレン樹脂であり、株式会社プライムポリマー社製のＪ９０３ＧＰを用いた。ホモポリプロピレン樹脂（ＭＩ＝２．２）は、メルトインデックスが２．５ｇ／１０minのホモポリプロピレン樹脂であり、住友化学工業株式会社製のＦＳ２０１１ＤＧ３を用いた。ホモポリプロピレン樹脂（ＭＩ＝７．５）は、メルトインデックスが７．５ｇ／１０minのホモポリプロピレン樹脂であり、住友化学工業株式会社製のＦＬＸ８０ＥＳを用いた。また、低密度ポリエチレンは、住友化学工業株式会社製のＣＥ３５０６を用いた。脂環族系石油樹脂にはアルコンＰ−１２５(商標名;荒川化学工業株式会社製、軟化点１２５℃、分子量８２０の脂環族飽和炭化水素樹脂)を用いた。エステルは、理研ビタミン株式会社製のＭ−２（カプリル酸とトリグリセリンのエステル、融点−１２℃）、ココナードＭＴ(商標名：花王株式会社製、炭素数８の飽和脂肪酸と炭素数１０の飽和脂肪酸のトリグリセライド、融点−１５℃）、レオドールSP-L10（商標名：花王株式会社製、ソルビタンモノラウレート、融点１３〜１４℃）、エマノーン１１１２（商標名：花王株式会社製、ポリエチレングリコールモノラウレート、融点１０〜１３℃）を用いた。造核剤は理研ビタミン株式会社製の造核剤１０Ｒを用いた。
【００１７】
上記成形した実施例１〜６及び比較例１〜９の各フィルムについて、透明度、カット性、密着性、引出し性を試験した。その結果も併せて表１に示す。
【００１８】
【表１】
2009096499.tif 000002
【００１９】
表１において、透明度は、ヘイズメーターで調べた。○は２．０以下、△は２．０を超え５．０未満、×は５．０以上、を示す。
カット性は、側面に歯形刃を備えた箱に収納したロール状家庭用ラップフィルムを、箱から引き出してカットし、カットの良否（カット性）を調べた。○はカット性良好、△はカット性やや劣る、×はカット性劣る、を示す。
密着性は、各家庭用ラップフィルムでポリカーボネート製の容器を被い、その時のフィルムと容器の密着性を調べた。○は密着性が良好、△は密着性がやや劣る、×は密着性が悪い、を示す。
引出し性は、側面に歯形刃を備えた箱に収納したロール状のラップフィルムを、箱から引き出し、そのときの引出し易さ（引出し性）を調べた。○は引出ししやすい。△はやや劣る、を示す。
【００２０】
表１から分かるように、本願発明の要件を満たす実施例１〜６は、「透明度」、「カット性」、「密着性」及び「引出し性」の評価が、優れている。これに対し、メルトインデックスが１０〜２５ｇ／１０minのホモポリプロピレン樹脂に代えて低密度ポリエチレンを用いた比較例１は、「透明度」、「カット性」、「密着性」及び「引出し性」は優れているものの、耐熱温度が１１０℃と低かった。また、メルトインデックスが２．５ｇ／１０min又は７．５ｇ／１０minのホモポリプロピレン樹脂を用いた比較例２，３は、カット性、密着性が著しく悪かった。また、２０ｇ／１０minのホモポリプロピレン樹脂のみの比較例４のラップフィルムは、密着性が悪かった。また、石油樹脂を配合しない比較例５は、カット性、密着性が著しく悪かった。また、石油樹脂を多量に配合した比較例６は、透明度、引出し性が著しく劣った。１価又は多価アルコールのエステルを配合しない比較例７は、密着性が悪かった。また、融点が高いエステルを用いた比較例８、９も密着性が劣った。